(57)【要約】【課題】  無機質矩形板をセメントボードに貼付する作業が簡便かつ確実に行なえること。【解決手段】  少なくともセメントと軽量化骨材とを含んで混練した一様な厚さｔの平板であって、耐火性繊維布１２に包まれた状態で乾燥成型されると共に、無機質矩形板３０が垂直方向周期（ＷＲ＋ＷＣ）で貼付されるセメントボード１０において、目地の目地幅（ｗ＝ＷＲ＋ＷＣ−ＷＢ）よりも所定幅（Δｕ＋Δｄ＝ＷＣ−ＷＢ）だけ狭い横目地部材２０をセメントボード１０の無機質矩形板貼付面１６に形成すると共に、１枚の無機質矩形板３０に対して一箇所又は複数箇所の目地間欠部２２が、横目地部材２０の横手方向に設けられ、横目地部材２０の垂直方向幅（ＷＲ）は、セメントボード１０の無機質矩形板貼付面１６と無機質矩形板３０との間に充填されるモルタル質充填材４０によって、無機質矩形板３０の横目地部材対向面３４が充填されるように構成された。【選択図】  図１
2007132001.tif 000002
【特許請求の範囲】
【請求項１】
少なくともセメントと軽量化骨材とを含んで混練した一様な厚さの平板であって、耐火性繊維布に包まれた状態で乾燥成型されると共に、無機質矩形板が垂直方向周期で貼付されるセメントボードにおいて、
前記目地の目地幅よりも所定幅だけ狭い横目地部材を前記セメントボードの無機質矩形板貼付面に形成すると共に、
１枚の前記無機質矩形板に対して一箇所又は複数箇所の目地間欠部が、前記横目地部材の横手方向に設けられ、
前記横目地部材の垂直方向幅は、前記セメントボードの無機質矩形板貼付面と前記無機質矩形板との間に充填されるモルタル質充填材によって、前記無機質矩形板の横目地部材対向面が充填されるように定められることを特徴とするセメントボード。
【請求項２】
請求項１に記載のセメントボードにおいて、
前記目地間欠部は、前記セメントボードの無機質矩形板貼付面と前記無機質矩形板との間に充填されるモルタル質充填材の分離水分が、当該目地間欠部に滲出するような間隙を有することを特徴とするセメントボード。
【請求項３】
請求項１又は請求項２に記載のセメントボードにおいて、
前記モルタル質充填材は、センメト、骨材、並びに前記セメントを固化させると共に流動性を与えるのに必要な水分又は樹脂を含むことを特徴とするセメントボード。
【請求項４】
請求項１乃至請求項３の何れか１項に記載のセメントボードにおいて、
前記無機質矩形板は、タイル、煉瓦、石製ブロック板、コンクリート平板の少なくとも一つを含むことを特徴とするセメントボード。
【請求項５】
セメントボードを用いて壁面を形成した建造物において、
前記壁面の無機質矩形板を貼付する下地部材として用いられる、請求項１乃至請求項４の何れか１項に記載のセメントボードと、
前記セメントボードの無機質矩形板貼付面に塗り付けられるモルタル質充填材と、
前記モルタル質充填材を介して、横目地部材に沿って、前記セメントボードの無機質矩形板貼付面に押し付けられる前記無機質矩形板と、
を備え、前記横目地部材と前記無機質矩形板との隙間に対して、モルタル質充填材の充填量を適正にする作業がなされることを特徴とするセメントボードを用いた壁面を有する建造物。
【請求項６】
セメントボードを用いて壁面を形成する建造物の建築方法において、
前記壁面の無機質矩形板を貼付する下地部材として、請求項１乃至請求項４の何れか１項に記載のセメントボードを取付けるステップと、
前記セメントボードの無機質矩形板貼付面にモルタル質充填材を塗り付けるステップと、
前記モルタル質充填材を介して、無機質矩形板を前記横目地部材に沿って、前記セメントボードの無機質矩形板貼付面に押し付けるステップと、
前記横目地部材のモルタル質充填材の充填量を適正にするステップと、
を有することを特徴とするセメントボードを用いた壁面を有する建造物の建築方法。
【発明の詳細な説明】
【技術分野】
【０００１】
この発明は、家屋などの建造物の壁面に使用されるセメントボードに関し、特にタイル、煉瓦、石製ブロック板等の無機質矩形板をセメントボードに貼付する作業を迅速に行なえると共に、貼付が確実に行なえる構造の改良に関する。また、本発明は、木造建造物等の建造物の外壁等に耐火性の高い無機質矩形板を貼付するのに適した、改良されたセメントボードを用いた壁面を有する建造物及びその建築方法に関する。
【背景技術】
【０００２】
中東諸国やラテン系ヨーロッパ諸国では、地震が少なく、また利用する木材資源に制限のある関係で、建造物に石造りや煉瓦造りが採用されている。しかし、現代建築では、建造物に鉄骨構造や鉄筋コンクリート構造が使用され、それに伴って従来の石造りや煉瓦造りと比較して高層建築物の築造が容易になっている。もっとも、居住する人の感覚は従前の石造りや煉瓦造りに慣れているので、鉄骨構造や鉄筋コンクリート構造の現代建築でも室内壁面には石造りや煉瓦造りの雰囲気を醸し出すことが好まれている。そこで、特許文献１に示すようなセメントボードに、薄型の煉瓦を貼付して、内壁面を装飾することが行なわれている。
【０００３】
また、木造建築物であっても浴室のように多量の湿気の存在する領域がある。このような湿気は、木造建築物にとって腐敗を招く原因となる為、耐湿性の高いタイルや石製ブロックで浴室の周囲を囲うことが行なわれている。そして、特許文献１に示すようなセメントボードは、浴室構造用下地材に取付けられて、その表面に耐水性の高いタイルや石製ブロックが貼付される。
【０００４】
そして、セメントボードの生産性を高めるため、特許文献２に示される連続生産方法が採用されている。また、セメントボードの縁部の欠けを防止する為に、セメントボードの両面に補強用に用いられる網状ガラス繊維布に代えて、特許文献３ではビニール被覆の網状ガラス繊維布や樹脂結合ファイバーが提案されている。
【０００５】
【特許文献１】米国特許公報第３２８４９８０号  第１図〜第１１図
【特許文献２】米国特許公報第４９１６００４号  第１図
【特許文献３】特表２００１−５１６８３０号  段落番号００６２、００６３
【発明の開示】
【発明が解決しようとする課題】
【０００６】
しかし、日本では建築様式が中東諸国やラテン系ヨーロッパ諸国とは相違するため、セメントボードの用途も内壁装飾用の需要は少なく、浴室内防水用の下地材と外壁用下地材が主たる用途である。即ち、日本では地震が多いため、石造りや煉瓦造りが採用されず、木造建築が多かった。しかし、大都市で低層木造建築物が密集していると、大火災が生じやすい。そこで、本発明者が鋭意研究を重ねて、セメントボードの耐火性を高める改良を行なったところ、一定の耐火性基準を充足するに至った。そして、その耐火性基準を充足する場合には、木造建築物の外壁材としての用途が拡大することが判明した。この点、特許文献３ではセメントボードの軽量化骨材としてポリスチレンが提案されているが（同公報段落番号００８９参照）、ポリスチレンでは延焼を防止するに足りる耐火性が得られない事が判明している
【０００７】
また、セメントボードを外壁用に使用する場合、タイル、煉瓦、石製ブロック板等の無機質矩形板をセメントボードに貼付する作業についても特段の留意が必要となる。外壁の場合には、内壁用と比較して日照や風雪の影響が大きく、そのような苛烈な自然環境下でも確実に無機質矩形板がセメントボードに貼付される必要がある。しかも、左官職人の作業性を害することは出来ないから、無機質矩形板をセメントボードに接着するのに用いられるモルタル質充填材の性状を充分に考慮した構造とする必要がある。
【０００８】
本発明は上述した課題を解決するもので、無機質矩形板をセメントボードに貼付する作業が簡便でありながらに、確実に無機質矩形板がセメントボードに貼付できるセメントボードに関する。また、本発明はこのようなセメントボードを用いて、建造物の外壁等にタイル、煉瓦、石製ブロック板等の無機質矩形板を確実に貼付でき、建造物の耐火性を高めたセメントボードを用いた壁面を有する建造物及びその建築方法に関する。
【課題を解決するための手段】
【０００９】
上記目的を達成する本発明のセメントボードは、例えば図１及び図２に示すように、少なくともセメントと軽量化骨材とを含んで混練した一様な厚さｔの平板であって、耐火性繊維布１２に包まれた状態で乾燥成型されると共に、無機質矩形板３０が垂直方向周期（ＷＲ＋ＷＣ）で貼付されるセメントボード１０において、目地の目地幅（ｗ＝ＷＲ＋ＷＣ−ＷＢ）よりも所定幅（Δｕ＋Δｄ＝ＷＣ−ＷＢ）だけ狭い横目地部材２０をセメントボード１０の無機質矩形板貼付面１６に形成すると共に、１枚の無機質矩形板３０に対して一箇所又は複数箇所の目地間欠部２２が、横目地部材２０の横手方向に設けられ、横目地部材２０の垂直方向幅（ＷＲ）は、セメントボード１０の無機質矩形板貼付面１６と無機質矩形板３０との間に充填されるモルタル質充填材４０によって、無機質矩形板３０の横目地部材対向面３４が充填されるように定められることを特徴としている。
【００１０】
このように構成されたセメントボードにおいては、無機質矩形板３０はセメントボード１０に貼付されて、無機質矩形板３０と目地の規則的な配置によって建造物の壁の美観を形成すると共に、外壁に使用された場合には延焼を防止する機能を高める。横目地部材２０は、モルタル質充填材４０を塗った後で無機質矩形板３０を貼り付ける場合に、無機質矩形板３０を支える働きをしており、無機質矩形板３０のセメントボード１０への密着力が不足した状態でも、無機質矩形板３０がセメントボード１０から落下することを防止して作業性を高める。横目地部材２０の垂直方向幅は、無機質矩形板３０の横目地部材対向面３４との間に垂直方向隙間（Δｕ、Δｄ）を形成するように定められているので、セメントボード１０の無機質矩形板貼付面１６と無機質矩形板３０との間に充填されるモルタル質充填材４０のうち、余剰となったモルタル質充填材４０の移動先空間となる。
【００１１】
好ましくは、本発明のセメントボードにおいて、目地間欠部２２は、セメントボード１０の無機質矩形板貼付面１６と無機質矩形板３０との間に充填されるモルタル質充填材４０の分離水分が、目地間欠部２２に滲出するような間隙（ＧＲ）を有する構造としている。このような目地間欠部２２によれば、セメントボード１０の無機質矩形板貼付面１６と無機質矩形板３０との間に充填されるモルタル質充填材４０の分離水分が滲出して、目地下の凍害を防止することができ、寒冷地での施工に適する。
【００１２】
好ましくは、本発明のセメントボードにおいて、モルタル質充填材４０は、センメト、骨材、並びに前記セメントを固化させると共に流動性を与えるのに必要な水分又は樹脂を含む構成とするとよい。水を用いて良い施工現場では、水分によってモルタル質充填材４０の流動性と固化性が得られる。水を用いることが困難な施工現場では、樹脂系モルタルを用いることで、モルタル質充填材４０の流動性と固化性が得られる。モルタル質充填材４０の流動性によって、セメントボード１０の無機質矩形板貼付面１６と無機質矩形板３０との間の空隙を充填する。そして、空隙を充填して余剰となったモルタル質充填材４０は、さらに無機質矩形板３０の横目地部材対向面３４を充填すると共に、目地間欠部２２により隣接する無機質矩形板３０の横目地部材対向面３４側に移動して、隣接する無機質矩形板３０の充填に利用される。好ましくは、モルタル質充填材４０の骨材として樹脂も添加して、固化特性や流動性の選択性を高めてもよい。
【００１３】
好ましくは、本発明のセメントボードにおいて、無機質矩形板３０は、タイル、煉瓦、石製ブロック板、コンクリート平板の少なくとも一つを含むとよい。無機質矩形板３０は、燃焼の原因となる炭素成分を含有しないので耐火性も高く、また難燃性プラスチックのような燃焼に付随しての有毒ガスの生成もない。無機質矩形板３０は、自然素材であり環境負荷が軽い。
【００１４】
上記目的を達成する本発明のセメントボードを用いた壁面を有する建造物は、例えば図６（Ｂ）に示すように、セメントボードを用いて壁面を形成した建造物において、前記壁面の無機質矩形板３０を貼付する下地部材として用いられる、請求項１乃至請求項４の何れか１項に記載のセメントボード１０と、セメントボード１０の無機質矩形板貼付面１６に塗り付けられるモルタル質充填材４０と、モルタル質充填材４０を介して、横目地部材２０に沿って、セメントボード１０の無機質矩形板貼付面１６に押し付けられる無機質矩形板３０とを備え、横目地部材２０と無機質矩形板３０との隙間に対して、モルタル質充填材４０の充填量を適正にする作業がなされる。
【００１５】
このように構成された建造物においては、無機質矩形板３０がセメントボード１０に貼付されて、無機質矩形板３０と目地の規則的な配置によって建造物の壁の美観を形成すると共に、外壁に使用された場合には建造物の延焼を防止する機能を高める。モルタル質充填材４０は、セメントボード１０の無機質矩形板貼付面１６と無機質矩形板３０との間の空隙を充填し、さらに無機質矩形板３０の横目地部材対向面３４が充填されると共に、目地間欠部２２により隣接する無機質矩形板３０の横目地部材対向面３４側に移動して、隣接する無機質矩形板３０の充填に利用される。
【００１６】
上記目的を達成する本発明のセメントボードを用いた壁面を有する建造物の建築方法は、例えば図３に示すように、前記壁面の無機質矩形板３０を貼付する下地部材として請求項１乃至請求項４の何れか１項に記載のセメントボードを取り付けるステップ（Ｓ１００）と、セメントボード１０の無機質矩形板貼付面にモルタル質充填材を塗り付けるステップ（Ｓ１０６）と、モルタル質充填材４０を介して、無機質矩形板３０を横目地部材２０に沿って、セメントボード１０の無機質矩形板貼付面に押し付けるステップ（Ｓ１０８）と、前記横目地部材２０のモルタル質充填材４０の充填量を適正にするステップ（Ｓ１１０〜Ｓ１１８、Ｓ１２０〜Ｓ１２４）とを有している。
【発明の効果】
【００１７】
本発明のセメントボードによれば、無機質矩形板がセメントボードに貼付されて、無機質矩形板と目地の規則的な配置によって建造物の壁の美観を形成すると共に、外壁に使用された場合には延焼を防止する機能を高める。横目地部材は、モルタル質充填材を塗った後で無機質矩形板を貼り付ける場合に、無機質矩形板を支える働きをしており、無機質矩形板のセメントボードへの密着力が不足した状態でも、無機質矩形板がセメントボードから落下することを防止して作業性を高める。横目地部材の垂直方向幅は、無機質矩形板の横目地部材対向面との間に垂直方向隙間（Δｕ、Δｄ）を形成するように定められているので、セメントボードの無機質矩形板貼付面と無機質矩形板との間に充填されるモルタル質充填材のうち、余剰となったモルタル質充填材の移動先空間となる。
【発明を実施するための最良の形態】
【００１８】
以下、本発明の実施の形態を、図面に基づいて説明する。
【００１９】
図１は本発明のセメントボードを用いた壁面形成の一例を示す要部構成斜視図である。図において、セメントボード１０は、耐火性繊維布層１２とコンクリート芯層１４とを有している。耐火性繊維布層１２は、耐火性繊維布とこれを被覆するセメント材とを有している。耐火性繊維布層１２は、曲げ剛性の小さなコンクリート芯層１４を補強するもので、例えば網目状のガラス繊維が用いられる。セメント材としては、例えば、ポートランドセメント、マグネシアセメント、アルミナセメント等の水硬性セメントが用いられる。
【００２０】
耐火性繊維布層１２に用いられる耐火性繊維布の網目サイズや繊維径は、セメントボード１０の所要強度やコンクリート芯層１４内の骨材の大きさに従って選定可能である。例えば、耐火性繊維布の網目サイズは、比較的荒い編み目で、例えば耐火性繊維布の１ｃｍあたりの網目数（縦糸×横糸）が、例えば、２×２から４×４等である。耐火性繊維布の繊維には、耐火性の高いものが望ましく、例えばガラス繊維が用いられるが、金属（スチール繊維など）、炭素繊維などでもよい。なお、ガラス繊維や炭素繊維よりも低い耐火性で足りる場合には、ナイロン繊維、塩化ポリビニリデン繊維、ＰＶＣ被膜のポリエステル繊維糸、アラミド樹脂繊維、フッ化ポリビニリデン、ポリテトラフルオロエチレンなどのフッ化ポリオレフィレン繊維、ポリオレフィレン繊維、ポリアミド繊維、セルロース繊維などの有機ポリマー繊維等の難燃性繊維でもよい。
【００２１】
コンクリート芯層１４は、例えば、水、セメント材、骨材を有している。セメント材としては、例えば、ポートランドセメント、マグネシアセメント、アルミナセメント等の水硬性セメントが用いられる。骨材としては、小石・焼却灰・焼成粘土等の鉱物や、この鉱物に樹脂等の非鉱物を加えたものがある。水硬性セメントに対する鉱物系骨材の比率や、非鉱物系骨材の比率は、セメントの硬化性を阻害せず、また剛性や耐火性を犠牲にしない範囲で適宜に定めることができる。骨材の粒子径は、セメントボード１０の厚さｔの約１／３までの広い範囲で変更可能であり、典型的には、例えば、１ｍｍφから３ｍｍφまで程度のものでも構わない。セメントボード１０は、建築用部材として汎用的な寸法に成型してあるのが好ましく、例えば日本国内向けには高さ１８００ｍｍ、幅９００ｍｍ、厚さ１０ｍｍ程度の板状とするのが良いが、他の適宜の高さ・幅・厚さを採用することができる。
【００２２】
コンクリート芯層１４には、セメントボード１０を軽量化するため、比重の軽い骨材を用いるのが望ましい。例えば、軽量の鉱物系骨材としては、砂、スラグ、膨張粘土、膨張頁岩、膨張パーライト、膨張バーメキュライト、膨張独立気泡ガラズビーズがある。また、軽量の樹脂系骨材としては、独立気泡ポリスチレンビーズがある。セメント材に適量の水を加えることで、スラリー状セメントが得られるが、このスラリー状セメントに微細な気泡体が含まれるようにしてもよい。水の添加割合は、セメントとの理論化合割合に準拠した値とすると、固化したセメントの強度が高くなるが、他方で流動性も低下するので、セメントとの理論化合割合に比較して水を多目とすることで、適切な流動性と固化強度を両立させる。ポートランドセメントなどのスラリー状セメントは、水酸化カルシウムが存在するため、少なくともｐＨ値が１１から１４程度の強い塩基性つまりアルカリ性である。そのようなスラリーは、塩基活性面と反応性又は親和性をもつ傾向があるので、骨材表面に固着して、コンクリート芯層１４として強固に一体化する。
【００２３】
セメントボード１０には、一方の面が無機質矩形板貼付面１６であり、他方の面が建造物の下地材に対向する面となる。無機質矩形板貼付面１６には、横目地部材２０と目地間欠部２２が形成されており、上下方向に隣接する横目地部材２０の間に無機質矩形板３０がモルタル質充填材４０によって貼付される。無機質矩形板３０は、垂直方向には横目地部材２０の幅ＷＲと、垂直に隣接する横目地部材２０の間隔ＷＣから定まる一定周期（ＷＣ＋ＷＲ）で貼付される。また、無機質矩形板３０は、水平方向には無機質矩形板３０の長さＬＢと、水平方向に隣接する無機質矩形板３０の目地間隔ＧＢから定まる一定周期（ＬＢ＋ＧＢ）で貼付される。
【００２４】
図２は、セメントボードの垂直方向断面図で、（Ａ）は断面矩形の無機質矩形板を位置決めした状態、（Ｂ）はモルタル質充填材によって断面矩形の無機質矩形板を貼付した状態、（Ｃ）は切欠付断面矩形の無機質矩形板を位置決めした状態、（Ｄ）はモルタル質充填材によって切欠付断面矩形の無機質矩形板を貼付した状態を示してある。横目地部材２０は、貼付する無機質矩形板３０の形状に適合するように、適宜の垂直方向幅ＷＲ、横目地部材間隔ＷＣ、高さＨＢとしてよい。そして、横目地部材２０の垂直方向幅ＷＲは、無機質矩形板３０の垂直方向目地幅（ｗ＝ＷＲ＋ＷＣ−ＷＢ）よりも所定幅（Δｕ＋Δｄ＝ＷＣ−ＷＢ）だけ狭くなっている。例えば、無機質矩形板３０の幅ＷＢ、長さＬＢ、高さＨＢが、それぞれ７６ｍｍ、２３０ｍｍ、１４ｍｍの場合には、横目地部材２０の垂直方向幅ＷＲ、横目地部材間隔ＷＣ、高さＨＢとして、例えば、それぞれ６ｍｍ、８３ｍｍ、６ｍｍとする。このとき、横目地部材２０の垂直方向幅ＷＲ６ｍｍは、無機質矩形板３０の垂直方向目地幅（ｗ＝６＋８３−７６、即ち１３ｍｍ）よりも所定幅（Δｕ＋Δｄ＝８３−７６、即ち７ｍｍ）だけ狭くなっている。
【００２５】
ここで、Δｕは横目地部材２０の下端と無機質矩形板３０の上端との間隔、Δｄは無機質矩形板３０の下端と横目地部材２０の上端との間隔を示している。重力の作用と無機質矩形板３０の貼付作業の位置決めブレにより、ΔｕとΔｄは一般には一致せず、ΔｕがΔｄよりも僅かに大きくなる傾向がある。横目地部材２０の垂直方向隙間（Δｕ、Δｄ）は、セメントボード１０と無機質矩形板３０との間に充填されるモルタル質充填材４０によって、無機質矩形板３０の横目地部材対向面３４が充填されるように定められる。横目地部材２０の垂直方向隙間（Δｕ、Δｄ）は、セメントボード１０の無機質矩形板貼付面１６と無機質矩形板３０との間に充填されるモルタル質充填材４０のうち、余剰となったモルタル質充填材４０の移動先空間となる。横目地部材２０の高さＨＢは、モルタル質充填材４０を塗った後で無機質矩形板３０を貼り付ける場合に、無機質矩形板３０を支えるように、無機質矩形板３０の高さＨＢの１／３〜１／２になるように定める。モルタル質充填材４０を塗った後で無機質矩形板３０をセメントボード１０に押し付ける際に、作業者は事前に無機質矩形板３０を貼付位置付近で仮置きしても、横目地部材２０とモルタル質充填材４０の密着力の作用で、無機質矩形板３０がセメントボード１０から落下することを防止して作業性を高める。
【００２６】
図１に戻り、目地間欠部２２は、横目地部材２０の横手方向に設けられるもので、１枚の無機質矩形板３０に対して一箇所又は複数箇所設けられる。ここでは、無機質矩形板３０の長さＬＢが２３０ｍｍの場合で、無機質矩形板３０の目地間隔ＧＢが例えば５ｍｍとすると、この目地間欠部２２の幅ＧＲを例えば５〜１０ｍｍ、横目地部材２０の横手方向長さＬＲを２３０〜２２５ｍｍとすると、１枚の無機質矩形板３０に対して目地間欠部２２が上側の横目地部材２０で一箇所、下側の横目地部材２０で一箇所の計２箇所設けられることになる。横目地部材２０の材料は、一定長さＬＢで、幅ＷＲ、高さＨＢの断面矩形状棒材であって、セメントやモルタル質充填材に親和性のある材料であればよく、例えば金属、セメント製棒、石製棒でもよく、また木製、フェノール樹脂やポリオレフィン樹脂等の樹脂製等でもよい。木製や樹脂製であっても、目地はモルタル質充填材によって被覆されるので、セメントボード１０の耐火性が顕著に低下するものではない。
【００２７】
無機質矩形板は、断面矩形の無機質矩形板３０（図２（Ａ）、（Ｂ）参照）と切欠付断面矩形の無機質矩形板３０Ａ（図２（Ｃ）、（Ｄ）参照）とが類型的に存在している。断面矩形の無機質矩形板３０は、無機質矩形板貼付面１６に対向する貼付面３２、横目地部材２０に対向する横目地部材対向面３４、並びに化粧面３６を有している。なお、無機質矩形板３０は、六面体であるから、さらに水平方向に隣接する無機質矩形板３０と対向する縦側面（図示せず）も有している。
【００２８】
切欠付断面矩形の無機質矩形板３０Ａは、無機質矩形板貼付面１６に対向する貼付面３２Ａ、上側の横目地部材２０Ａに対向する上部横目地部材対向面３４Ａ、下側の横目地部材２０Ａの矩形断面形状に対応する下部横目地部材対向面３４Ｂ、横目地部材表面対向面３４Ｃ、下側に隣接する切欠付断面矩形の無機質矩形板３０Ａに対抗する面３４Ｄ、並びに化粧面３６Ａを有している。下部横目地部材対向面３４Ｂと横目地部材表面対向面３４Ｃによって、下側の横目地部材２０Ａの矩形断面形状よりも少し大きめの切欠部を形成している。無機質矩形板として石製ブロック板を用いる場合には、煉瓦やコンクリート平板と比較して目地が薄くなる傾向がある為、切欠部３４Ｂ、３４Ｃによってモルタル質充填材４０で形成される目地の薄さを補うことができる。
【００２９】
無機質矩形板３０、３０Ａには、タイル、煉瓦、石製ブロック板、コンクリート平板等を用いることができる。無機質矩形板３０は、燃焼の原因となる炭素成分を含有しないので耐火性も高く、また難燃性プラスチックのような燃焼に付随しての有毒ガスの生成もない。タイルは、表面には上薬が塗られた状態で焼成されるので、空隙率が３％程度と低く、透水性に乏しい。煉瓦は粘土を焼成したもので、多孔質であるため透水性があるが、モルタル質充填材４０が固化して遮水層を形成すると共に、煉瓦の厚さによって透水性が問題になることは少ない。石製ブロック板は、素材となる石の性質によって透水性が変化し、例えば大理石のうち緻密な構造のものは透水性に乏しいが重い。これに対して、例えば大谷石のうち多孔質構造のものは透水性があるが、軽量である。コンクリート平板は、コンクリート二次製品であり、表面には例えばタイルが一体に貼付してある。
【００３０】
モルタル質充填材４０は、例えば、水、セメント材、骨材を有している。セメント材としては、例えば、ポートランドセメント、マグネシアセメント、アルミナセメント等の水硬性セメントが用いられる。骨材としては、粒径が０．８ｍｍφ以下の細かい砂が用いられる。好ましくは、モルタル質充填材４０の骨材として樹脂も添加して、固化特性や流動性の選択性を高めてもよい。また、乾燥地のように水を得にくい地域や、室内施工のように水を用いるのが好ましくない用途では、水を加える必要のない樹脂系モルタル質充填材でもよい。なお、タイルや石製ブロック板の場合には、煉瓦と比較して目地が薄くなる場合が多いので、骨材の粒度分布を微細粒径中心として、モルタル質充填材４０の物性がタイル下地材として好ましいものにする。
【００３１】
このように構成されたセメントボードへの施工作業を説明する。図３は、セメントボードを用いた壁面を有する建造物の建築方法を説明する流れ図である。図４は、セメントボードを用いた壁面を有する建造物の建築方法を説明する斜視図で、（Ａ）は無機質矩形板を貼付する状態、（Ｂ）は横目地部材のモルタル質充填材の充填量を適正にする状態を示している。まず、建造物の壁面に、無機質矩形板３０を貼付する下地部材としてセメントボード１０を取り付ける（Ｓ１００）。この取付けは、釘やボルトによる固定等を用いる。ここで、建造物としては木造建築物、鉄骨建築物等の他に、ＲＣ住宅、ＲＣマンション、基礎工事等がある。
【００３２】
そして、施工現場の気温・湿度・日照・水使用の可否等と、無機質矩形板３０の種類に応じてモルタル質充填材４０の種類を選定する（Ｓ１０２）。次に、モルタル質充填材４０の１回の塗付作業における、セメントボード１０への無機質矩形板３０の貼り付け枚数を選定する（Ｓ１０４）。モルタル質充填材４０は、時間の経過と共に流動性を失って固化するので、無機質矩形板３０をセメントボード１０に貼り付けることができなくなるので、１回の塗付作業での無機質矩形板３０の貼り付け枚数を制限する。例えば、気温の高い夏場は、春秋と比較して貼り付け枚数を少なくする。次に、無機質矩形板３０の貼り付け枚数から定まる範囲で、無機質矩形板貼付面１６にモルタル質充填材４０を塗付する（Ｓ１０６、図４（Ａ）参照）。そして、モルタル質充填材４０を介して、無機質矩形板３０を横目地部材２０に沿って、セメントボード１０の無機質矩形板貼付面１６に押し付ける（Ｓ１０８、図４（Ａ）参照）。
【００３３】
そして、モルタル質充填材４０が無機質矩形板貼付面１６と無機質矩形板３０の間に空隙を生じないように充填されたか判定する（Ｓ１１０）。もし、空隙があると水分が硬化したりして無機質矩形板３０が無機質矩形板貼付面１６から剥がれて落ちる可能性を生ずる。そこで、Ｓ１１０でＮｏであれば、空隙箇所の無機質矩形板３０を、無機質矩形板貼付面１６から剥し（Ｓ１２０）、当該箇所にモルタル質充填材４０を塗付して（Ｓ１２２）、Ｓ１０８に戻り、無機質矩形板３０の押し付け作業を再度行なう。
【００３４】
Ｓ１１０でＹｅｓであれば、モルタル質充填材４０が無機質矩形板３０の横目地部材対向面に充填されたか判定する（Ｓ１１２）。もし、モルタル質充填材４０が不足していれば、横目地部材２０のモルタル質充填材４０による被覆が充分でなく、耐久性や耐火性に乏しくなる。そこで、Ｓ１１２でＮｏであれば、目地にモルタル質充填材４０を補充し（Ｓ１２４）、Ｓ１１８に飛ぶ。Ｓ１１２でＹｅｓであれば、縦横の目地上のモルタル質充填材４０が過剰でないか判定する（Ｓ１１４）。もし、モルタル質充填材４０が過剰であれば、モルタル質充填材４０が無機質矩形板３０の表面を覆って美観を損ねることになる。そこで、Ｓ１１４でＹｅｓであれば、縦横の目地上の剰余モルタル質充填材４０を除去する（Ｓ１１６）。Ｓ１１４でＮｏであれば、Ｓ１１６をパスして、モルタル充填用ガン４２やこてを用いて目地を被覆するモルタル質充填材４０の仕上げをする（Ｓ１１８、図４（Ｂ）参照）。そして、セメントボード１０の無機質矩形板貼付面１６に無機質矩形板３０の貼り残した領域が残存しているか検査する（Ｓ１２０）。そして、Ｓ１２０でＹｅｓであれば、貼り残した領域が残存しているから、Ｓ１０６に飛んで次のモルタル質充填材４０の塗付作業を行なう。Ｓ１２０でＮｏであれば、今回のセメントボードへの施工作業が終了する。
【００３５】
次に、本出願人が財団法人日本建築総合試験所で行った本発明のセメントボードにかかる準耐火性能試験の結果について説明する。この準耐火性能試験は、建築基準法第２条第七号の二の規定に基づいている。図５は準耐火性能試験の説明図で、（Ａ）は試験対象物の構造、（Ｂ）は温度変化の説明図である。耐火試験は延焼防止の観点から、屋外側に垂直大型加熱炉を用いて、都市ガスバーナーによる炎で加熱し、屋内側の温度変化をみるものである。試験対象物の構造は、木製軸組造外壁に相当するもので、屋外側が軽量セメントモルタル５０、セメントボード１０、アスファルトフェルト５２、空隙層６６、硬質ウレタンフォーム５４の５層構造になっている。なお、スペーサ６８として、柱６０の幅程度の狭い幅のセメントボードが用いられており、セメントボード１０とアスファルトフェルト５２との間に空隙層６６を確保している。屋内側は第１層石膏ボード６２ａ、第２層石膏ボード６２ｂの２層構造になっている。柱６０の部位には、屋外側がセメントボード１０の繋ぎ目に当たるので目地テープ５６が貼付されると共に、固定用タッピンねじ５８で硬質ウレタンフォーム５４、スペーサ６８、セメントボード１０が固定される。また、柱６０の屋内側部位には、各層の石膏ボード６２ａ、６２ｂを固定するための化粧釘６４が打たれている。
【００３６】
都市ガスバーナーによる炎で加熱は、軽量セメントモルタル５０側から４５分間なされた。加熱側の測定温度は加熱面から１００ｍｍ離れた板の火炎温度で、実質的に軽量セメントモルタル５０表面の輻射熱の影響も測定している。加熱側の測定温度は、２０分経過時で約７８０℃、３０分経過時で約８４０℃、４５分経過時で約９００℃であった。これに対して、室内側の第２層石膏ボード６２ｂの表面温度は、２０分経過時で約１５℃、３０分経過時で約１５℃、４５分経過時で約６０℃であった。このような準耐火性能試験の結果、本出願人は本発明のセメントボードについて、４５分準耐火構造の認定を受けた。
【００３７】
次に、セメントボードを用いた壁面を有する建造物を説明する。図６は、木造建築物にセメントボードを用いた壁面を形成する場合の説明図で、（Ａ）は木製軸組造壁、（Ｂ）は煉瓦・タイル等の無機質矩形板を貼付する下地パネルとして用いる場合を示している。木製軸組造壁の場合は、屋外側から軽量セメントモルタル５０、セメントボード１０、スペーサ６８、透湿・防水シート５３、硬質ウレタンフォーム５４、構造用合板５５の６層構造になっている。軽量セメントモルタル５０は、無機質矩形板３０とモルタル質充填材４０に代えて用いられるもので、セメントボード１０の無機質矩形板貼付面１６にモルタルが塗られる。軽量セメントモルタル５０は、左官仕上げを伴うもので、こて塗り、櫛引などがある。スペーサ６８は、通気層胴縁を確保するもので、柱６０の幅程度の狭い幅のセメントボードや木材が用いられる。透湿・防水シート５３は、硬質ウレタンフォーム５４の通気層側であるスペーサ６８側に貼付されている。硬質ウレタンフォーム５４は断熱材としての役割を発揮する。目地テープ５６は、セメントボード１０の繋ぎ目に当たる位置に貼られるもので、例えば補強用ガラス繊維テープが用いられる。
【００３８】
屋内側は間柱６０を介して、内装用の石膏ボード６２が取付けられている。充填断熱材６３は、隣接する間柱６０と内装用の石膏ボード６２、構造用合板５５で形成される空間内に充填されるもので、これにより断熱層は充填断熱材６３と硬質ウレタンフォーム５４の二層による複合断熱が可能となり、寒冷地での暖房や温暖地域での夏場の冷房による室内側の結露防止が効率良く行なえる。
【００３９】
図６（Ｂ）においては、屋外側が無機質矩形板３０とモルタル質充填材４０、セメントボード１０、空隙層６６、硬質ウレタンフォーム５４、アスファルトフェルト５２の５層構造になっている。アスファルトフェルト５２は防水シートとして利用される。セメントボード１０は、例えば日本国内向けには高さ１８００ｍｍ、幅９００ｍｍ、厚さ１０ｍｍ程度の板状としており、スペーサ６８と硬質ウレタンフォーム５４を貫通して間柱６０に直接固定するために、留めビス１８を用いるとよい。屋内側は間柱６０を介して、内装用の石膏ボード６２が取付けられている。
【００４０】
図７は、ＲＣ住宅、ＲＣマンション、基礎工事などにセメントボードを用いた壁面を形成する場合の説明図で、（Ａ）はフレーム枠を使用する場合、（Ｂ）は仮枠フレームを使用しない場合の施工例を示している。フレーム枠７０は、スチール製やアルミ製のコンクリート用型枠として汎用的に使用されているもので、標準的なパネル寸法を有している。フレーム枠７０は、ＲＣマンションのように複数階で同一デザインの場合の施工に適している。このような場合には、一度組立てたフレーム枠７０を解体することなく、各階の施工に利用できるので、フレーム枠を新規に購入しても結果的に施工費用が安価になる。パイプ７２は、構造用に使用される鋼管で、フレーム枠７０を位置決めして組立てるのに使用する。パイプ座金７４は、パイプ７２をフレーム枠７０の所定位置に固定するのに用いる。
【００４１】
フレーム枠７０は、内壁用フレーム枠７０ａと外壁用フレーム枠７０ｂの２組が必要となる。セメントボード１０は外壁用に使用されるので、セメントボード１０に空隙層形成用のスペーサを装着して硬質ウレタンフォーム５４を一体化したものを用いると、通気層を備えているので外断熱のコンクリート構造が容易にえられる。セパレータ７６は、内壁用フレーム枠７０ａと硬質ウレタンフォーム５４付きのセメントボード１０との間隔を一定に保持するもので、一定厚さのコンクリート壁を形成するのに使用する。流し込んだコンクリートがある程度固化した状態で、セパレータ７６は当該コンクリートから引き抜いても良く、またコンクリート壁の内部に埋め込んでも良い。結合金具７８は、セパレータ７６の内壁用フレーム枠７０ａとの結合部に装着するものである。
【００４２】
このような、内壁用フレーム枠７０ａと外壁用フレーム枠７０ｂを用いる場合には、まずパイプ７２とパイプ座金７４を用いて外壁用フレーム枠７０ｂを組立てる。次に、外壁用フレーム枠７０ｂ側に無機質矩形板貼付面１６を向けて、硬質ウレタンフォーム５４付きのセメントボード１０を取付ける。そして、セパレータ７６と結合金具７８を用いて、硬質ウレタンフォーム５４に対して一定厚さのコンクリート壁に相当する間隔で内壁用フレーム枠７０ａを位置決めする。そして、パイプ７２とパイプ座金７４を用いて内壁用フレーム枠７０ａを固定する。
【００４３】
続いて、内壁用フレーム枠７０ａと硬質ウレタンフォーム５４との間にコンクリートを流し込んで、コンクリートが固化するのを待つ。コンクリートが固化したら、パイプ７２とパイプ座金７４を用いて外壁用フレーム枠７０ｂをセメントボード１０から取り外す。また、内壁用フレーム枠７０ａは、結合金具７８によりセパレータ７６との結合を解除して、パイプ７２とパイプ座金７４を用いて固化したコンクリート壁から取り外す。そして、露出したセメントボード１０の無機質矩形板貼付面１６に、モルタル質充填材４０を用いて無機質矩形板３０を貼付する。
【００４４】
仮枠フレームを使用しない場合の施工では、セメントボード１０を形成するコンクリート壁の外壁面と内壁面として使用する。即ち、内壁用セメントボード１０ａは、パイプ７２とパイプ止め座金７５を用いて組立てる。また、外壁用セメントボード１０ｂは、セメントボード１０に空隙層形成用のスペーサを装着して硬質ウレタンフォーム５４を一体化したものを用いるよい。外壁用セメントボード１０ｂも、パイプ７２とパイプ止め座金７５を用いて組立てる。セパレータ７６は、内壁用セメントボード１０ａと硬質ウレタンフォーム５４付きの外壁用セメントボード１０ｂとの間隔を一定に保持するもので、一定厚さのコンクリート壁を形成するのに使用する。流し込んだコンクリートがある程度固化した状態で、セパレータ７６は当該コンクリートから引き抜いても良く、またコンクリート壁の内部に埋め込んでも良い。結合金具７８は、セパレータ７６の内壁用セメントボード１０ａとの結合部に装着するものである。
【００４５】
このような、内壁用セメントボード１０ａと外壁用セメントボード１０ｂを用いる場合には、まずパイプ７２とパイプ止め座金７５を用いて外壁用セメントボード１０ｂを組立てる。次に、セパレータ７６と結合金具７８を用いて、硬質ウレタンフォーム５４に対して一定厚さのコンクリート壁に相当する間隔で内壁用セメントボード１０ａを位置決めする。そして、パイプ７２とパイプ止め座金７５を用いて内壁用セメントボード１０ａを固定する。
【００４６】
続いて、内壁用セメントボード１０ａと硬質ウレタンフォーム５４との間にコンクリートを流し込んで、コンクリートが固化するのを待つ。コンクリートが固化したら、パイプ７２とパイプ止め座金７５を、外壁用セメントボード１０ｂから取り外す。また、内壁用セメントボード１０ａのパイプ７２とパイプ止め座金７５も、固化したコンクリート壁から取り外す。そして、外壁用セメントボード１０ｂの無機質矩形板貼付面１６に、モルタル質充填材４０を用いて無機質矩形板３０を貼付する。また、内壁用セメントボード１０ａの無機質矩形板貼付面１６にも、モルタル質充填材４０を用いて無機質矩形板３０を貼付するとよい。
【００４７】
なお、上記の実施の形態においては、セメントボードを外壁用に使用する場合を念頭に置いて、タイル、煉瓦、石製ブロック板等の無機質矩形板をセメントボードに貼付する場合を主に説明してきた。そして、本発明のセメントボードは、無機質矩形板を貼付することなくモルタル質充填材のみで表面を仕上げても良い。準耐火性能試験での構造を説明する図５（Ａ）と、木製軸組造壁を説明する図６（Ａ）では、モルタル質充填材として軽量セメントモルタルを用いて仕上げている。さらに、本発明のセメントボードは、図７（Ｂ）で説明したように、建造物の内壁用にも使用できる。
【図面の簡単な説明】
【００４８】
【図１】本発明のセメントボードを用いた壁面形成の一例を示す要部構成斜視図である。
【図２】セメントボードの垂直方向断面図で、（Ａ）は断面矩形の無機質矩形板を位置決めした状態、（Ｂ）はモルタル質充填材によって断面矩形の無機質矩形板を貼付した状態、（Ｃ）は切欠付断面矩形の無機質矩形板を位置決めした状態、（Ｄ）はモルタル質充填材によって切欠付断面矩形の無機質矩形板を貼付した状態を示してある。
【図３】セメントボードを用いた壁面を有する建造物の建築方法を説明する流れ図である。
【図４】セメントボードを用いた壁面を有する建造物の建築方法を説明する斜視図で、（Ａ）は無機質矩形板を貼付する状態、（Ｂ）は横目地部材のモルタル質充填材の充填量を適正にする状態を示している。
【図５】準耐火性能試験の説明図で、（Ａ）は試験対象物の構造、（Ｂ）は温度変化の説明図である。
【図６】木造建築物にセメントボードを用いた壁面を形成する場合の説明図で、（Ａ）は木製軸組造壁、（Ｂ）は煉瓦・タイル等の無機質矩形板を貼付する下地パネルとして用いる場合を示している。
【図７】ＲＣ住宅、ＲＣマンション、基礎工事などにセメントボードを用いた壁面を形成する場合の説明図で、（Ａ）はフレーム枠を使用する場合、（Ｂ）は仮枠フレームを使用しない場合の施工例を示している。
【符号の説明】
【００４９】
１０  セメントボード
１２  耐火性繊維布層
１６  無機質矩形板貼付面
２０  横目地部材
２２  目地間欠部
３０  無機質矩形板（断面矩形）
３０Ａ  無機質矩形板（切欠付断面矩形）
３４  横目地部材対向面
４０  モルタル質充填材
ＷＢ  無機質矩形板の幅
ＷＣ  セメントボードの目地間隔
ＷＲ  横目地部材の幅
【図１】
2007132001.tif 000003
【図２】
2007132001.tif 000004
【図３】
2007132001.tif 000005
【図４】
2007132001.tif 000006
【図５】
2007132001.tif 000007
【図６】
2007132001.tif 000008
【図７】
2007132001.tif 000009